FR 3024797 A1 20160212 FR 1457680 A 20140807 1 Câble comprenant une couche réticulée La présente invention se rapporte à un câble comprenant au moins une 5 couche réticulée. Elle s'applique typiquement, mais non exclusivement, aux domaines des câbles d'énergie à basse tension (notamment inférieure à 6kV), à moyenne tension (notamment de 6 à 45-60 kV) ou à haute tension (notamment supérieur à 60 kV, et pouvant aller jusqu'à 800 kV), qu'ils soient 10 à courant continu ou alternatif. Les câbles d'énergie comprennent typiquement un conducteur électrique central et au moins une couche électriquement isolante réticulée par des techniques bien connues de l'homme du métier, notamment par voie peroxyde. 15 La voie peroxyde tend de plus en plus à être évitée par rapport aux produits de décomposition du peroxyde, présentant des inconvénients lors de la fabrication du câble, voire même une fois le câble en configuration opérationnelle. En effet, lors de la réticulation, les peroxydes se décomposent et forment des sous-produits de réticulation tels que notamment du méthane, 20 de l'acétophénone, de l'alcool cumylique, de l'acétone, du tertiobutanol, de l'alpha-méthyle styrène et/ou de l'eau. La formation d'eau à partir d'alcool cumylique est relativement lente et peut se produire après plusieurs mois, voire quelques années une fois que le câble est en configuration opérationnelle. Le risque de claquage des couches réticulées est ainsi 25 augmenté de façon significative. En outre, si le méthane formé au cours de l'étape de réticulation n'est pas évacué des couches réticulées, des risques liés à l'explosivité du méthane et sa capacité à s'enflammer ne doivent pas être ignorés. Ce gaz peut également occasionner des dégâts une fois le câble mis en service. Même si des solutions existent pour limiter la présence de méthane 30 au sein du câble, telles que par exemple traiter le câble thermiquement afin d'accélérer la diffusion de méthane en dehors du câble, elles deviennent longues et coûteuses lorsque l'épaisseur des couches réticulées est importante. 3024797 2 A titre d'exemple de procédé de réticulation n'utilisant pas la voie peroxyde, on peut citer le document EP-2 001 912 qui décrit un câble électrique comprenant un élément électriquement conducteur allongé entouré par au moins une couche réticulée obtenue à partir d'une composition photoréticulable comprenant un matériau polymère, un photoamorceur, et un agent réticulant du type triméthoxysilane. Toutefois, il existe toujours une forte demande pour fournir de nouvelles compositions réticulées pour câble, respectueuse de l'environnement, et présentant des propriétés mécaniques et une mise en oeuvre optimisées, notamment pour des applications dans le domaine des câbles moyenne ou haute tension. Le but de la présente invention est de pallier les inconvénients des techniques de l'art antérieur en proposant un câble comprenant une couche réticulée dont la fabrication est respectueuse de l'environnement et limite de façon significative la présence de sous-produits de réticulation, comme par exemple le méthane et/ou l'eau, tout en garantissant des propriétés mécaniques (résistance à la traction et allongement à la rupture) optimales au cours de la vie du câble. La présente invention a pour objet un câble comprenant un élément 20 électriquement conducteur allongé entouré par au moins une couche réticulée obtenue à partir d'une composition photoréticulable comprenant : - au moins un matériau polymère (A), - au moins un photoamorceur (B), et - au moins un agent réticulant (C), 25 caractérisé en ce que l'agent réticulant (C) comprend au moins une fonction imide. L'agent réticulant (C) L'agent réticulant de l'invention comprend au moins une fonction 30 imide, ou en d'autre termes un radical ammonium lié à deux groupes carbonyles (R-C= 0). Plus particulièrement, l'agent réticulant C peut être un imide secondaire cyclique. 3024797 3 De préférence, l'agent réticulant C peut être aromatique, et plus particulièrement comprendre un ou plusieurs groupements phényle. A titre d'exemple, l'agent réticulant peut être un dérivé du maléimide, et de préférence un dérivé du bismaléimide (ou dimaléimide). On peut citer 5 notamment comme exemple préféré le N,N'-1,3-phenylene bism aléim ide. La composition photoréticulable de l'invention peut comprendre une quantité suffisante d'agent de réticulation C pour pouvoir réaliser la réticulation du matériau polymère A. A titre d'exemple, la composition photoréticulable de l'invention peut 10 comprendre au moins 0,1 partie en poids d'agent de réticulation C pour 100 parties en poids de matériau polymère dans la composition, et de préférence au moins 0,5 partie en poids d'agent de réticulation C pour 100 parties en poids de matériau polymère dans la composition. La composition photoréticulable de l'invention peut comprendre au plus 15 15,0 parties en poids d'agent de réticulation C pour 100 parties en poids de matériau polymère dans la composition, et de préférence au plus 10,0 parties en poids d'agent de réticulation C pour 100 parties en poids de matériau polymère dans la composition. Le matériau polymère (A) Le matériau polymère de l'invention peut comprendre un ou plusieurs polymère(s), le terme polymère pouvant s'entendre par tout type de polymère bien connu de l'homme du métier tel que homopolymère ou copolymère (e.g. copolymère séquence, copolymère statistique, terpolymère, ...etc). Le polymère peut être du type thermoplastique ou élastomère, et peut être réticulé par voie photochimique ou actinique, notamment par rayonnements ultra-violet, ces techniques étant bien connues de l'homme du métier. Dans un mode de réalisation particulier, le matériau polymère, ou en d'autres termes la matrice polymère de la composition photoréticulable, peut comprendre un ou plusieurs polymères d'oléfine, et de préférence un ou plusieurs polymères d'éthylène. Un polymère d'oléfine est classiquement un polymère obtenu à partir d'au moins un monomère d'oléfine. 3024797 4 Plus particulièrement, le matériau polymère comprend plus de 50% en poids de polymère(s) d'oléfine, de préférence plus de 70% en poids de polymère(s) d'oléfine, et de façon particulièrement préféré plus de 90% en poids de polymère(s) d'oléfine, par rapport au poids total de matériau 5 polymère. De préférence, le matériau polymère est uniquement composé d'un ou de plusieurs polymère(s) d'oléfine. A titre d'exemple, le matériau polymère de l'invention peut comprendre un ou plusieurs polymères d'oléfine choisis parmi un polyéthylène linéaire basse densité (LLDPE); un polyéthylène très basse densité (VLDPE); 10 un polyéthylène basse densité (LDPE); un polyéthylène moyenne densité (MDPE); un polyéthylène haute densité (HDPE); un copolymère élastomère d'éthylène-propylène (EPR); un terpolymère éthylène propylène diène monomère (EPDM); un copolymère d'éthylène et de vinyl ester tel qu'un copolymère d'éthylène et d'acétate de vinyl (EVA); un copolymère d'éthylène 15 et d'acrylate tel qu'un copolymère d'éthylène et d'acrylate de butyle (EBA) ou un copolymère d'éthylène et d'acrylate de méthyle (EMA); un copolymère d'éthylène et d'alpha-oléfine tel qu'un copolymère d'éthylène et d'octène (PEO) ou un copolymère d'éthylène et de butène (PEB); un polymère d'oléfine fonctionnalisé ; et un de leurs mélanges. 20 Le polymère d'oléfine fonctionnalisé peut comprendre des fonctions époxy, notamment du type oxyde d'éthylène (i.e. fonction oxirane), et plus particulièrement des fonctions ester de glycidyle. Le polymère d'oléfine fonctionnalisé comprenant des fonctions époxy peut comprendre de 0,1 à 10% en poids de fonction époxy, et de préférence 25 de 1% à 5% en poids de fonction époxy. Le polymère d'oléfine fonctionnalisé comprenant des fonctions époxy peut être un copolymère d'oléfine, notamment d'éthylène, et d'un monomère choisi parmi les composés suivants : monoglycidylester d'acide butène carboxylique, méthacrylate de glycidyle, acrylate de glycidyle, acrylate de 30 méthylglycidyle, méthacrylate de méthylglycidyle, glycidester d'acide itaconique, méthacrylate de 7,8-epoxy-1-octyl, méthylglycidester d'acide itaconique, éther vinylique 7,8-epoxy-1-octyl, éther glycidylique de vinyle, éther allylglycidique et éther glycidylique de 2-methyl-2-propenyl. 3024797 5 A titre d'exemple, on peut citer comme polymère d'oléfine fonctionnalisé comprenant des fonctions époxy le copolymère d'éthylène et de méthacrylate de glycidyle. La composition photoréticulable de l'invention peut comprendre au 5 moins 30 % en poids de matériau polymère, de préférence au moins 50 % en poids de matériau polymère, de préférence au moins 80% en poids de matériau polymère, et de préférence au moins 90% en poids de matériau polymère, par rapport au poids total de la composition. 10 Le photoamorceur (B) Le photoamorceur B de l'invention peut être choisi parmi les benzophénones, les acétophénones, les benzoin éthers, les benziles, les benzyl cetals, les benzoyl oximes, les aminobenzoates, les aminocétones, les hydroxycétones, les éthylamines, les éthanolamines, les alkylphénones, les 15 anthracènes, les anthraquinones, les anthrachinones, les xanthones, les thioxanthones, les quinones, les fluorénones, les peroxydes, les acylphosphine oxides, et un de leurs dérivés. Le photoamorceur B de l'invention peut être avantageusement une cétone aromatique, et de préférence une cétone aromatique comprenant au 20 moins deux groupements phényle. A titre d'exemple de photoamorceurs B préférés du type cétone aromatique, on peut citer la dibenzosubérone, l'anthrone, la benzoanthrone, la 9-fluorénone, la benzophénone, ou un de leurs dérivés. La composition photoréticulable de l'invention peut comprendre une 25 quantité suffisante de photoamorceur B pour pouvoir obtenir les propriétés désirées. A titre d'exemple, la composition photoréticulable de l'invention peut comprendre au moins 0,1 partie en poids d'agent de photoamorceur B pour 100 parties en poids de matériau polymère dans la composition, et de 30 préférence au moins 0,5 partie en poids de photoamorceur B pour 100 parties en poids de matériau polymère dans la composition. La composition photoréticulable de l'invention peut comprendre au plus 10,0 parties en poids d'agent de photoamorceur B pour 100 parties en poids 3024797 6 de matériau polymère dans la composition, et de préférence au plus 5,0 parties en poids de photoamorceur B pour 100 parties en poids de matériau polymère dans la composition. 5 La composition photoréticulable La composition photoréticulable est réticulée par des procédés de réticulation bien connus de l'homme du métier, tels que par exemple par voie photochimique ou actinique, notamment par rayonnements ultra-violet. La composition photoréticulable de l'invention peut comprendre une ou 10 plusieurs charges. La charge de l'invention peut être une charge minérale ou organique. Elle peut être choisie parmi une charge ignifugeante et une charge inerte (ou charge non combustible). A titre d'exemple, la charge ignifugeante peut être une charge 15 hydratée, choisie notamment parmi les hydroxydes métalliques tels que par exemple le dihydroxyde de magnésium (MDH) ou le trihydroxyde d'aluminium (ATH). Ces charges ignifugeantes agissent principalement par voie physique en se décomposant de manière endothermique (e.g. libération d'eau), ce qui a pour conséquence d'abaisser la température de la couche réticulée et de 20 limiter la propagation des flammes le long du câble. On parle notamment de propriétés de retard à la flamme, bien connues sous l'anglicisme « flame retardant ». La charge inerte (i.e. charge non combustible) peut être, quant à elle, de la craie, du talc ou de l'argile (e.g. le kaolin). 25 La charge peut également être une charge électriquement conductrice choisie notamment parmi les charges carbonées. A titre d'exemple on peut citer comme charge électriquement conductrice les noirs de carbones, les graphènes, les nanotubes de carbone. Selon une première variante, la charge électriquement conductrice 30 pourra être préférée pour obtenir une couche réticulée dite « semiconductrice », et pourra être introduite dans la composition photoréticulable en une quantité suffisante pour rendre la composition semi-conductrice, cette quantité variant selon le type de charge électriquement conductrice 3024797 7 sélectionnées. A titre d'exemple, la quantité appropriée de charge électriquement conductrice peut être comprise entre 8 et 40% en poids dans la composition photoréticulable, pour du noir de carbone ; et peut être de 0,1 à 5% en poids dans la composition photoréticulable, pour des nanotubes de 5 carbones. Selon une seconde variante, la charge électriquement conductrice pourra être préférée pour obtenir une couche réticulée dite « électriquement isolante », et pourra être utilisée en faible quantité pour améliorer les propriétés diélectriques d'une couche électriquement isolante, sans qu'elle ne 10 devienne semi-conductrice. Dans ce cas, la charge électriquement conductrice peut également servir à colorer la couche et/ou à augmenter la stabilité de la couche aux rayons ultra-violets. La composition photoréticulable peut comprendre au moins 1% en poids de charge(s), de préférence au moins 10% en poids de charge(s), et de 15 préférence au plus 50% en poids de charge(s). La composition peut typiquement comprendre en outre des additifs bien connus de l'homme du métier, notamment en une quantité de 0,1 à 20 (3/0 en poids dans la composition photoréticulable. On peut citer par exemple: 20 - des agents de protection, tels que des antioxydants, des anti-UV, des anti-cuivre, des agents anti-arborescences d'eau, - des agents de mise en oeuvre, tels que des plastifiants, des lubrifiants, des huiles, des cires ou paraffines, des agents compatibilisants, 25 des agents de couplage tels que des composés à base de silane, des retardateurs de grillage, des pigments, des catalyseurs de réticulation, des coagents de réticulation tels que des triallyl cyanurates, 30 - et un de leurs mélanges. Plus particulièrement, les antioxydants permettent de protéger la composition des contraintes thermiques engendrées lors des étapes de fabrication du câble ou de fonctionnement dudit câble. 3024797 8 Les antioxydants sont choisis de préférence parmi : - les antioxydants phénoliques à encombrement stérique tels que le tetrakism éthylene(3,5-di-t-buty1-4-hydroxy-hydrocinnamate) m éthane, le octadecyl 3- (3,5-di-t- buty1-4- hydroxyphényle)propionate, le 2,2'- 5 thiodiéthylène bis[3-(3,5-di-t-butyl-4-hydroxyphényle) propionate], le 2,2'- Thiobis(6-t-butyle-4-méthylephénol), le 2,2'-m éthylenebis(6-t- butyle-4- m éthylphénol), le 1,2- Bis(3,5-di-t- butyle-4- hydroxyhydrocinnam oyl) hydrazine, le [2,2'-oxamido-bis(éthyl 3(3,5-di-t-butyle-4-hydroxyphényle) propionate), et le 2,2'-oxamido-bis[éthyle 3-(t-butyl-4-hydroxyphényle) 10 propionate] ; - les thioéthers tels que le 4,6-bis(octylthiométhyle)-o-crésol, le Bis[2- méthyle-4-{ 3-n-alkyle (012 ou Cl 4)thiopropionyloxy} -5-t- butylphényle]sulfide et le Thiobis-[2-t-buty1-5-méthyle-4,1-phénylène] bis [3- (dodecyltio)propionate] ; 15 - les antioxydants à base de soufre tels que le Dioctadecy1-3,3'- thiodipropionate ou le Didodecyl-3,3'-thiodipropionate ; - les antioxydants à base de phosphore tels que les phosphites ou phosphonates comme par exemple le Tris(2,4-di-t-butyl-phényle)phosphite ou le Bis(2,4-di-t-butylphényle) pentaerythritol diphosphite ; et 20 - les antioxydants de type amine tels que les phénylène diamines (I PPD, 6PPD....), les diphénylamine styrène, les diphénylamines, les mercapto benzimidazoles et le 2,2,4-trimethy1-1,2 dihydroquinoline polymérisé (TMQ), ce dernier type d'antioxydant étant particulièrement préféré dans la composition de l'invention. 25 Les TMQ peuvent avoir différents grades, à savoir : - un grade dit « standard » avec un faible degré de polymérisation, c'est-à-dire avec un taux de monomère résiduel supérieur à 1% en poids et 15 ayant une teneur en NaCI résiduelle pouvant aller de 100 ppm à plus de 800 ppm (parties par million massiques) ; 30 - un grade dit « à haut degré de polymérisation » avec un haut degré de polymérisation, c'est-à-dire avec un taux de monomère résiduel inférieur à 1% en poids et ayant une teneur en NaCI résiduelle pouvant aller de 100 ppm 20 à plus de 800 ppm ; 3024797 9 - un grade dit « à faible teneur en sel résiduel » avec une teneur en NaCI résiduelle inférieure à 100 ppm. Le type de stabilisant et son taux dans la composition de l'invention sont classiquement choisis en fonction de la température maximale subie par 5 les polymères pendant la production du mélange et pendant leur mise en oeuvre, notamment par extrusion, ainsi que selon la durée maximale d'exposition à cette température. Les catalyseurs de réticulation ont pour but d'aider à la réticulation. Le catalyseur de réticulation peut être choisi parmi les acides de Lewis ; les 10 acides de Breinsted ; et les catalyseurs à base d'étain comme par exemple le dilaurate de dibutylétain (DBTL). Dans un mode de réalisation particulièrement préféré, la composition photoréticulable ne comprend pas de catalyseur de réticulation. 15 La composition photoréticulable de l'invention peut avantageusement être exempte de composés halogénés et/ou de composés silicones. Plus particulièrement, afin de garantir un câble dit HFFR pour l'anglicisme « Halogen-Free Flame Retardant », le câble de l'invention, ou en d'autres termes les éléments qui composent ledit câble, ne 20 comprend/comprennent de préférence pas de composés halogénés. Ces composés halogénés peuvent être de toutes natures, tels que par exemple des polymères fluorés ou des polymères chlorés comme le polychlorure de vinyle (PVC), des plastifiants halogénés, des charges minérales halogénées, ..etc. 25 Dans un mode de réalisation particulier, la composition photoréticulable ne comprend sensiblement pas de sel d'onium. On entend par « ne comprend sensiblement pas de sel d'onium », une composition photoréticulable comprenant moins de 0,1% en poids de sel d'onium, de préférence moins de 0,05% en poids de sel d'onium, et de façon 30 particulièrement préférée 0% en poids de sel d'onium, par rapport au poids total de la composition. Un composé onium, ou ion onium, est classiquement un cation obtenu par protonation d'un hydrure mononucléaire d'un élément choisi dans les 3024797 10 groupes 15 (VA), 16 (VIA) ou 17 (VIIA) de la classification périodique des éléments. A titre d'exemple de sels d'onium, on peut citer les sels de diazonium, d'halonium, d'iodionium, de sulphonium et de sulphoxonium. 5 Les sels d'onium présentent des propriétés qui peuvent être toxiques pour l'homme, et non respectueuses de l'environnement. La couche réticulée Dans la présente invention, la couche réticulée est obtenue par des 10 procédés de photoréticulation bien connus de l'homme du métier, tels que ceux mentionnés dans la présente description. La réticulation peut être facilement caractérisée par la détermination de son taux de gel selon la norme ASTM D2765-01 (extraction au xylène). Plus particulièrement, ladite couche réticulée peut avoir avantageusement un taux 15 de gel, selon la norme ASTM D2765-01, d'au moins 30%, de préférence d'au moins 50%, et de préférence d'au moins 70%. La couche réticulée peut être également caractérisée par la norme NF EN 60811-2-1 (ou « Hot Set Test ») avec un fluage à chaud sous charge (allongement en pourcentage) d'au plus 175%. 20 Dans la présente invention, la couche réticulée de l'invention peut être avantageusement une couche extrudée le long du câble, par des techniques bien connues de l'homme du métier. La couche réticulée de l'invention peut être choisie parmi une couche 25 électriquement isolante, une couche semi-conductrice, un élément de bourrage et une gaine de protection. Dans un mode de réalisation particulièrement préférée, la couche réticulée de l'invention est une couche électriquement isolante. Dans la présente invention, on entend par « couche électriquement 30 isolante » une couche dont la conductivité électrique peut être d'au plus 1.10-9 S/m (siemens par mètre) (à 25°C). Dans la présente invention, on entend par « couche semi-conductrice » une couche dont la conductivité électrique peut être d'au moins 1.10-9 S/m 3024797 11 (siemens par mètre), de préférence d'au moins 1.10-3 S/m, et de préférence peut être inférieure à 1.103 S/m (à 25°C). Lorsque la couche réticulée de l'invention est une couche semiconductrice, la composition photoréticulable de l'invention peut comprendre 5 une charge électriquement conductrice en une quantité suffisante pour rendre la couche réticulée de l'invention semi-conductrice. Le câble On entend par « câble » un câble électrique et/ou optique, destiné au 10 transport d'énergie et/ou à la transmission de données. Plus particulièrement, ce type de câble comprend un ou plusieurs élément(s) conducteur(s) allongé(s) du type électrique et/ou optique, entouré(s) par au moins la couche réticulée conforme à l'invention. Dans la présente invention, la couche réticulée peut entourer un ou 15 plusieurs élément(s) conducteur(s) allongé(s), isolé(s) ou non, le long du câble. L'élément conducteur allongé peut être de préférence en position central (en coupe transversale du câble) dans le câble. Dans un mode de réalisation particulièrement préféré, le câble de 20 l'invention est un câble électrique comprenant un ou plusieurs éléments conducteurs électriques allongés. Selon une première variante, la couche réticulée peut être directement en contact physique avec le conducteur électrique allongé. On parle dans cette première variante de câble basse tension. 25 Selon une deuxième variante, la couche réticulée peut être au moins l'une des couches d'un système isolant comprenant : - une première couche semi-conductrice entourant le conducteur électrique allongé, - une couche électriquement isolante entourant la première couche 30 semi-conductrice, et - une deuxième couche semi-conductrice entourant la couche électriquement isolante. 3024797 12 On parle dans cette deuxième variante de câble moyenne ou haute tension. Dans cette deuxième variante, la couche réticulée de l'invention est de préférence uniquement la couche électriquement isolante. 5 Le conducteur électrique allongé peut être un conducteur monocorps tel que par exemple un fils métallique, ou un conducteur multicorps tel qu'une pluralité de fils métallique torsadés ou non. Le conducteur électrique allongé peut être réalisé à partir d'un matériau métallique notamment choisi parmi l'aluminium, un alliage 10 d'aluminium, du cuivre, un alliage de cuivre, et une de leurs combinaisons. Un autre objet de l'invention concerne un procédé de fabrication d'un câble selon l'invention, caractérisé en ce que le procédé comprend au moins l'étape d'irradier la composition photoréticulable sous rayonnements 15 ultraviolet, pour obtenir la couche réticulée. Plus particulièrement, l'invention concerne un procédé de fabrication d'un câble selon l'invention, caractérisé en ce que le procédé comprend les étapes suivantes : i) extruder une composition photoréticulable selon l'invention pour 20 obtenir une couche extrudée, et ii) réticuler ladite couche extrudée par rayonnement ultraviolet. Avantageusement, l'irradiation sous rayonnement ultraviolet de la couche extrudée peut s'effectuer de façon continue, directement après l'étape d'extrusion de la composition. 25 De préférence, l'étape ii est réalisée sur la couche extrudée avec un matériau polymère en phase fondue. En d'autres termes, la réticulation par rayonnement ultraviolet est effectuée sur la couche extrudée avec une température supérieure ou égale à celle de la température de fusion du matériau polymère. En effet, les rayonnements UV sont ainsi plus pénétrants 30 dans le matériau en phase fondue puisque les structures « amorphes » sont classiquement plus pénétrantes aux rayonnements UV que ne le sont les structures « cristallines ». 3024797 13 Dans la présente invention, la température de fusion des polymères peut être classiquement mesurée au pic de fusion dudit polymère par analyse calorimétrique différentielle (DSC) avec une rampe de température de 10 °C/m in, sous atmosphère d'azote. 5 La réticulation par voie photochimique est facile à mettre en oeuvre et la productivité de ce type de procédé en est nettement améliorée. D'autres caractéristiques et avantages de la présente invention apparaîtront à la lumière de la description d'un exemple non limitatif d'un 10 câble selon l'invention fait en référence à l'unique figure 1. La figure 1 représente une vue schématique en coupe transversale d'un câble électrique selon un mode de réalisation préféré conforme à l'invention. Pour des raisons de clarté, seuls les éléments essentiels pour la 15 compréhension de l'invention ont été représentés de manière schématique, et ceci sans respect de l'échelle. Le câble d'énergie 1 à moyenne ou haute tension, illustré dans la figure 1, comprend un élément conducteur électrique 2 central allongé, notamment en cuivre ou en aluminium. Le câble d'énergie 1 comprend en 20 outre plusieurs couches disposées successivement et coaxialement autour de cet élément conducteur 2, à savoir : une première couche 3 semi-conductrice dite « couche semi-conductrice interne », une couche 4 électriquement isolante, une deuxième couche 5 semi-conductrice dite « couche semiconductrice externe », un écran métallique 6 de mise à la terre et/ou de 25 protection, et une gaine extérieure de protection 7. La couche 4 électriquement isolante est une couche extrudée et réticulée, obtenue à partir de la composition photoréticulable selon l'invention. Les couches semi-conductrices sont également des couches extrudées et réticulées, pouvant être obtenues à partir de la composition 30 photoréticulable selon l'invention. La présence de l'écran métallique 6 et de la gaine extérieure de protection 7 est préférentielle, mais non essentielle, cette structure de câble étant en tant que telle bien connue de l'homme du métier. 3024797 14 Exemples 1. Compositions électriquement isolantes non chargées 5 Le tableau 1 ci-dessous rassemble des compositions photoréticulables non chargées dont les quantités des composés sont exprimées en parties en poids pour 100 parties en poids de matériau polymère (A). Le matériau polymère dans le tableau 1 est composé soit d'un unique 10 polyéthylène (LDPE), soit d'un mélange d'un polyéthylène (LDPE ou HDPE) et d'un polymère fonctionnalisé (E-MA-GMA). Les compositions 11 à 15 sont conformes à l'invention, et la composition Cl est un essai comparatif. Compositions photoréticulables 11 12 13 14 15 Cl Matériau polymère (A) LDPE 100 50 100 100 0 0 HDPE 0 0 0 0 50 50 E- MA- GMA 0 50 0 0 50 50 Photoamorceur 1 (B) 1,7 1,7 0 0 0 0 Photoamorceur 2 (B) 0 0 1,7 1,5 1,5 1,5 Agent réticulant (C) 6,8 6,8 6,8 1 1 1 Sel d'onium 0 0 0 0 0 2 15 Tableau 1 L'origine des composés du tableau 1 est la suivante : - LDPE est un polymère d'éthylène basse densité, commercialisé par la société Membrana sous la référence Accurel MP400-LDPE, dont la température 20 de fusion est d'environ 123°C ; - HDPE est un polymère d'éthylène haute densité, commercialisé par la société Membrana sous la référence Accurel MP200-HDPE, dont la température de fusion est d'environ 118°C ; 3024797 15 - E-MA-GMA est un terpolym ère d'éthylène, de méthyl acrylate et de méthacrylate de glycidyl, commercialisé par la société ARKEMA sous la référence Lotader AX 8900, dont la température de fusion est d'environ 65°C; - Photoamorceur 1 est la dibenzosubérone, commercialisée par la 5 société Aceto sous la référence Dibenzosuberone, dont la température de fusion est d'environ 33°C ; - Photoamorceur 2 est la benzophénone, commercialisée par la société Sigma Aldrich sous la référence Benzophenone, dont la température de fusion est d'environ 49°C ; 10 - Agent réticulant est le N,N'-1,3-phenylene bism aléim ide, commercialisé par la société Dupont sous la référence HVA2 ; et - Sel d'onium est le hexafluorophosphate de triallylsulfonium, commercialisé par la société Sigma Aldrich sous la référence Hexafluorophosphate de triallylsulfonium. 15 2. Préparation des couches réticulées Les compositions rassemblées dans le tableau 1 sont mises en oeuvre comme suit. Les polymères sont introduits dans un mélangeur interne de type 20 Brabender. La température de consigne du mélangeur est de 130°C. Les autres constituants sont ensuite introduits, à savoir le photoamorceur, l'agent réticulant, et le sel d'onium lorsqu'il existe. Le mélange est ensuite passé sur un mélangeur à cylindres pour former des préformes, ces préformes étant ensuite moulées a 160°C, à l'aide 25 d'une presse, sous une pression de 100 bar, en plaques d'épaisseur constante d'environ 500 microns. Lors de l'exposition aux rayonnements ultraviolets, lesdites plaques doivent être maintenues à une température supérieure ou égale à la température de fusion du matériau polymère, permettant ainsi aux 30 rayonnements ultraviolets d'être plus pénétrants dans le matériau. Les plaques ainsi formées sont ensuite irradiées immédiatement par des rayonnements ultraviolets à l'aide d'une lampe UV, en passant dans un convoyeur UV. 3024797 16 La lampe UV utilisée est une lampe de type D, commercialisée par la société Fusion UV, ayant une longueur d'onde comprise entre 360 et 390 nm, et une intensité d'irradiation de 240 W/m. Le convoyeur utilisé est commercialisé par la société Fusion UV sous la 5 référence LC6E, et a une vitesse de défilement de 2 m/m in. L'exposition des plaques aux rayonnements UV est de l'ordre de 5 secondes, et la distance entre la lampe UV et les plaques est de l'ordre de 5 cm. La largeur des plaques est bien entendu adaptée à la surface de 10 rayonnements UV émis. En d'autres termes, la largueur des plaques est inférieure ou égale à la surface de rayonnements UV afin que les plaques puissent être exposées dans toute leur largeur auxdits rayonnements. Bien entendu, la distance entre la lampe UV et le matériau à réticuler peut être adaptée en fonction de la vitesse de défilement du matériau et le 15 type de lampe UV utilisée. Par exemple, en prenant la lampe de type D utilisée ci-dessus, la distance entre la lampe et le matériau réticulable peut être diminuée lorsque la vitesse de défilement du matériau sous la lampe UV est augmentée, ce qui est notamment le cas lorsque la composition photoréticulable est extrudée sur un fil conducteur métallique, le fil ayant une 20 vitesse de défilement bien supérieure à 2 m/m in. 3. Caractérisation des couches réticulées La résistance à la traction, l'allongement à la rupture et le taux de gel ont été mesurés à partir des plaques formées ci-avant selon les normes 25 suivantes : - la résistance à la traction a été déterminée selon la norme NF EN 60811-1-1, et mesurée à l'aide d'un dynamomètre sur des éprouvettes de type H2 haltère ; - l'allongement à la rupture a été déterminée selon la norme NF 30 EN 60811-1-1 et mesurée à l'aide d'un dynamomètre sur des éprouvettes de type H2 haltère ; et - le taux de gel a été déterminé selon la norme ASTM D2765-01 (extraction au xylène). 3024797 17 4. Résultats Les résultats obtenus sont rassemblés dans le tableau 2 ci-dessous. Compositions photoréticulables 11 12 13 14 15 Cl Résistance à la traction (MPa) 11,6 6,9 12,0 14,9 15,1 18,0 Allongement à la rupture (%) 217 214 307 446 475 326 Taux de gel (%) 35 39 42 60 75 65 5 Tableau 2 Au regard des résultats rassemblés dans le tableau 2, les compositions photoréticulables de l'invention (11 à 15), qui sont des compositions simples et faciles à mettre en oeuvre dans le domaine de la câblerie, présentent toutes de 10 très bonnes propriétés mécaniques une fois réticulées, notamment en termes d'allongement à la rupture. On remarque en outre que l'ajout d'un sel d'onium dans la composition photoréticulable à un impact négatif sur l'allongement à la rupture et le taux de gel. En effet, la composition C1, qui comprend 2 parties en poids de sel 15 d'onium pour 100 parties en poids de matériau polymère, présente, une fois réticulée, une baisse significative de l'allongement à la rupture et du taux de gel (allongement à la rupture de 326% et taux de gel de 65%) par rapport à la composition 15 selon l'invention (allongement à la rupture de 475% et taux de gel de 75%), pour une résistance à la traction sensiblement équivalente. 20 REVENDICATIONS1. Câble (1) comprenant un élément conducteur allongé (2) entouré par au moins une couche réticulée (3, 4, 5) obtenue à partir d'une composition photoréticulable comprenant : - au moins un matériau polymère (A), - au moins un photoamorceur (B), et - au moins un agent réticulant (C), caractérisé en ce que l'agent réticulant (C) comprend au moins une fonction im ide. 2. Câble selon la revendication 1, caractérisé en ce que l'agent réticulant (C) est un im ide secondaire cyclique. 3. Câble selon la revendication 1 ou 2, caractérisé en ce que l'agent réticulant (C) est un dérivé du maléim ide. 4. Câble selon l'une quelconque des revendications précédentes, caractérisé en ce que l'agent réticulant (C) est le N,N'-1,3-phenylene bism aléim ide. 5. Câble selon l'une quelconque des revendications précédentes, caractérisé en ce que la composition photoréticulable comprend de 0,1 à 15,0 parties en poids d'agent de réticulation C pour 100 parties en poids de matériau polymère A. 6. Câble selon l'une quelconque des revendications précédentes, caractérisé en ce que le matériau polymère A comprend un ou plusieurs polymères d'oléfine. 7. Câble selon l'une quelconque des revendications précédentes, caractérisé en ce que le matériau polymère A comprend un polymère d'oléfine fonctionnalisé avec des fonctions époxy. 8. Câble selon l'une quelconque des revendications précédentes, caractérisé en ce que le photoamorceur B est une cétone aromatique. 3024797 19 9. Câble selon l'une quelconque des revendications précédentes, caractérisé en ce que la composition photoréticulable ne comprend sensiblement pas de sel d'onium. 10.Câble selon l'une quelconque des revendications précédentes, 5 caractérisé en ce que la couche réticulée est une couche extrudée. 11.Câble selon l'une quelconque des revendications précédentes, caractérisé en ce que la couche réticulée est une couche électriquement isolante. 12 Câble selon l'une quelconque des revendications précédentes, 10 caractérisé en ce que l'élément conducteur allongé (2) est entouré par une première couche semi-conductrice (3), une couche électriquement isolante (4) entourant la première couche semi-conductrice, et une deuxième couche semi-conductrice (5) entourant la couche électriquement isolante, la couche réticulée étant au moins l'une de ces 15 trois couches, et de préférence la couche réticulée est la couche électriquement isolante (4). 13.Procédé de fabrication d'un câble selon l'une quelconque des revendications précédentes, caractérisé en ce que le procédé comprend au moins l'étape d'irradier la composition photoréticulable sous 20 rayonnements ultraviolet, pour obtenir la couche réticulée.